【手続補正書】
【提出日】平成27年11月17日(2015.11.17)
【手続補正１】
【補正対象書類名】特許請求の範囲
【補正対象項目名】全文
【補正方法】変更
【補正の内容】
【特許請求の範囲】
【請求項１】
以下の（ａ）〜（ｅ）を満たすプロピレン系樹脂（Ａ）を含有する芯成分からなる芯部と、エチレン系樹脂を含有する鞘成分からなる鞘部とを有する芯鞘複合繊維からなるスパンボンド不織布。
（ａ）［ｍｍｍｍ］＝２０〜６０モル％
（ｂ）［ｍｍ］×［ｒｒ］／［ｍｒ］２≦２．０
（ｃ）重量平均分子量（Ｍｗ）＝１０，０００〜２００，０００
（ｄ）分子量分布（Ｍｗ／Ｍｎ）＜４．０
（ｅ）示差走査型熱量計（ＤＳＣ）を用いて、窒素雰囲気下−１０℃で５分間保持した後１０℃／分で昇温させることにより得られる融解吸熱カーブの最も高温側に観測されるピークのピークトップとして定義される融点（Ｔｍ−Ｄ）が０〜１２０℃である。
【請求項２】
前記芯成分におけるプロピレン系樹脂（Ａ）の含有量が１〜５０質量％である請求項１に記載のスパンボンド不織布。
【請求項３】
前記芯成分が、さらに示差走査型熱量計（ＤＳＣ）を用いて、窒素雰囲気下−１０℃で５分間保持した後１０℃／分で昇温させることにより得られる融解吸熱カーブの最も高温側に観測されるピークのピークトップとして定義される融点（Ｔｍ−Ｄ）が１２０℃を超えるプロピレン系樹脂（Ｂ）を含有する請求項１又は２に記載のスパンボンド不織布。
【請求項４】
前記芯成分におけるプロピレン系樹脂（Ｂ）の含有量が５０〜９９質量％である請求項３に記載のスパンボンド不織布。
【請求項５】
前記鞘成分におけるエチレン系樹脂の含有量が５０〜１００質量％である請求項１〜４のいずれか１項に記載のスパンボンド不織布。
【請求項６】
前記プロピレン系樹脂（Ａ）が、下記（ｆ）及び（ｇ）を満たす請求項１〜５のいずれか１項に記載のスパンボンド不織布。
（ｆ）ｒｒｒｒ／（１−ｍｍｍｍ）≦０．１
（ｇ）［ｒｍｒｍ］＞２．５モル％
【請求項７】
前記芯鞘複合繊維における以下の式により算出される前記プロピレン系樹脂（Ａ）の総含有量が、０．５〜４７．５質量％である請求項１〜６のいずれか１項に記載のスパンボンド不織布。
プロピレン系樹脂（Ａ）の総含有量  ＝  Ｗｃ×Ｘｃ／１００
Ｗｃ：芯部の質量分率
Ｘｃ：芯部を構成する芯成分中の、プロピレン系樹脂（Ａ）の質量分率
【請求項８】
前記プロピレン系樹脂（Ａ）が、プロピレン単独重合体、又はプロピレン単位の共重合比が９０モル％以上の共重合体である請求項１〜７のいずれか１項に記載のスパンボンド不織布。
【請求項９】
前記プロピレン系樹脂（Ｂ）が、プロピレン単独重合体、又はプロピレン単位の共重合比が５０モル％以上の共重合体である請求項３〜８のいずれか１項に記載のスパンボンド不織布。
【請求項１０】
前記エチレン系樹脂が、エチレン単独重合体、又はエチレン単位の共重合比が５０モル％超の共重合体である請求項１〜９のいずれか１項に記載のスパンボンド不織布。
【請求項１１】
不織布を少なくとも２層以上積層してなる多層不織布であって、前記多層不織布の外層を構成する不織布の、少なくとも１層が、請求項１〜１０のいずれか１項のスパンボンド不織布からなる多層不織布。
【請求項１２】
請求項１〜１０のいずれか１項に記載のスパンボンド不織布又は請求項１１に記載の多層不織布を用いた繊維製品。
【手続補正２】
【補正対象書類名】明細書
【補正対象項目名】発明の名称
【補正方法】変更
【補正の内容】
【発明の名称】不織布及び繊維製品
【手続補正３】
【補正対象書類名】明細書
【補正対象項目名】０００６
【補正方法】変更
【補正の内容】
【０００６】
本発明者らは、鋭意研究を重ねた結果、芯部がプロピレン系樹脂を含有し、鞘成分がエチレン系樹脂を含有する芯鞘型複合繊維からなるスパンボンド不織布の、芯成分に特定のプロピレン系樹脂を添加することで、上記目的が達成されることを見出した。本発明はかかる知見に基づいて完成したものである。
すなわち本発明は、以下の発明を提供する。
［１］  以下の（ａ）〜（ｅ）を満たすプロピレン系樹脂（Ａ）を含有する芯成分からなる芯部と、エチレン系樹脂を含有する鞘成分からなる鞘部とを有する芯鞘複合繊維からなるスパンボンド不織布。
（ａ）［ｍｍｍｍ］＝２０〜６０モル％
（ｂ）［ｍｍ］×［ｒｒ］／［ｍｒ］２≦２．０
（ｃ）重量平均分子量（Ｍｗ）＝１０，０００〜２００，０００
（ｄ）分子量分布（Ｍｗ／Ｍｎ）＜４．０
（ｅ）示差走査型熱量計（ＤＳＣ）を用いて、窒素雰囲気下−１０℃で５分間保持した後１０℃／分で昇温させることにより得られる融解吸熱カーブの最も高温側に観測されるピークのピークトップとして定義される融点（Ｔｍ−Ｄ）が０〜１２０℃である。
［２］  前記芯成分におけるプロピレン系樹脂（Ａ）の含有量が１〜５０質量％である［１］に記載のスパンボンド不織布。
［３］  前記芯成分が、さらに示差走査型熱量計（ＤＳＣ）を用いて、窒素雰囲気下−１０℃で５分間保持した後１０℃／分で昇温させることにより得られる融解吸熱カーブの最も高温側に観測されるピークのピークトップとして定義される融点（Ｔｍ−Ｄ）が１２０℃を超えるプロピレン系樹脂（Ｂ）を含有する［１］又は［２］に記載のスパンボンド不織布。
［４］  前記芯成分におけるプロピレン系樹脂（Ｂ）の含有量が５０〜９９質量％である［３］に記載のスパンボンド不織布。
［５］  前記鞘成分におけるエチレン系樹脂の含有量が５０〜１００質量％である［１］〜［４］のいずれかに記載のスパンボンド不織布。
［６］  前記プロピレン系樹脂（Ａ）が、下記（ｆ）及び（ｇ）を満たす［１］〜［５］のいずれかに記載のスパンボンド不織布。
（ｆ）ｒｒｒｒ／（１−ｍｍｍｍ）≦０．１
（ｇ）［ｒｍｒｍ］＞２．５モル％
［７］  前記芯鞘複合繊維における以下の式により算出される前記プロピレン系樹脂（Ａ）の総含有量が、０．５〜４７．５質量％である［１］〜［６］のいずれかに記載のスパンボンド不織布。
プロピレン系樹脂（Ａ）の総含有量  ＝  Ｗｃ×Ｘｃ／１００
Ｗｃ：芯部の質量分率
Ｘｃ：芯部を構成する芯成分中の、プロピレン系樹脂（Ａ）の質量分率
［８］  前記プロピレン系樹脂（Ａ）が、プロピレン単独重合体、又はプロピレン単位の共重合比が９０モル％以上の共重合体である［１］〜［７］のいずれかに記載のスパンボンド不織布。
［９］  前記プロピレン系樹脂（Ｂ）が、プロピレン単独重合体、又はプロピレン単位の共重合比が５０モル％以上の共重合体である［３］〜［８］のいずれかに記載のスパンボンド不織布。
［１０］  前記エチレン系樹脂が、エチレン単独重合体、又はエチレン単位の共重合比が５０モル％超の共重合体である［１］〜［９］のいずれかに記載のスパンボンド不織布。
［１１］  不織布を少なくとも２層以上積層してなる多層不織布であって、前記多層不織布の外層を構成する不織布の、少なくとも１層が、［１］〜［１０］のいずれかのスパンボンド不織布からなる多層不織布。
［１２］  ［１］〜［１０］のいずれかに記載のスパンボンド不織布又は［１１］に記載の多層不織布を用いた繊維製品。
【手続補正４】
【補正対象書類名】明細書
【補正対象項目名】００１７
【補正方法】変更
【補正の内容】
【００１７】
上記（ａ）、（ｂ）、（ｆ）及び（ｇ）の立体規則性はＮＭＲにより求められる。
本発明において、メソペンタッド分率［ｍｍｍｍ］、ラセミペンタッド分率［ｒｒｒｒ］及びラセミメソラセミメソペンタッド分率［ｒｍｒｍ］は、エイ・ザンベリ（Ａ．Ｚａｍｂｅｌｌｉ）等により「Ｍａｃｒｏｍｏｌｅｃｕｌｅｓ，６，９２５（１９７３）」で提案された方法に準拠し、１３Ｃ−ＮＭＲスペクトルのメチル基のシグナルにより測定されるポリプロピレン分子鎖中のペンタッド単位でのメソ分率、ラセミ分率、及びラセミメソラセミメソ分率である。メソペンタッド分率［ｍｍｍｍ］が大きくなると、立体規則性が高くなる。また、トリアッド分率［ｍｍ］、［ｒｒ］及び［ｍｒ］も上記方法により算出した。
なお、１３Ｃ−ＮＭＲスペクトルの測定は、エイ・ザンベリ（Ａ．Ｚａｍｂｅｌｌｉ）等により「Ｍａｃｒｏｍｏｌｅｃｕｌｅｓ，８，６８７（１９７５）」で提案されたピークの帰属に従い、下記の装置及び条件にて行うことができる。
【手続補正５】
【補正対象書類名】明細書
【補正対象項目名】００２８
【補正方法】変更
【補正の内容】
【００２８】
上記（Ｂ−１）成分の化合物の具体例としては、テトラフェニル硼酸トリエチルアンモニウム、テトラフェニル硼酸トリ−ｎ−ブチルアンモニウム、テトラフェニル硼酸トリメチルアンモニウム、テトラフェニル硼酸テトラエチルアンモニウム、テトラフェニル硼酸メチル（トリ−ｎ−ブチル）アンモニウム、テトラフェニル硼酸ベンジル（トリ−ｎ−ブチル）アンモニウム、テトラフェニル硼酸ジメチルジフェニルアンモニウム、テトラフェニル硼酸トリフェニル（メチル）アンモニウム、テトラフェニル硼酸トリメチルアニリニウム、テトラフェニル硼酸メチルピリジニウム、テトラフェニル硼酸ベンジルピリジニウム、テトラフェニル硼酸メチル（２−シアノピリジニウム）、テトラキス（ペンタフルオロフェニル）硼酸トリエチルアンモニウム、テトラキス（ペンタフルオロフェニル）硼酸トリ−ｎ−ブチルアンモニウム、テトラキス（ペンタフルオロフェニル）硼酸トリフェニルアンモニウム、テトラキス（ペンタフルオロフェニル）硼酸テトラ−ｎ−ブチルアンモニウム、テトラキス（ペンタフルオロフェニル）硼酸テトラエチルアンモニウム、テトラキス（ペンタフルオロフェニル）硼酸ベンジル（トリ−ｎ−ブチル）アンモニウム、テトラキス（ペンタフルオロフェニル）硼酸メチルジフェニルアンモニウム、テトラキス（ペンタフルオロフェニル）硼酸トリフェニル（メチル）アンモニウム、テトラキス（ペンタフルオロフェニル）硼酸メチルアニリニウム、テトラキス（ペンタフルオロフェニル）硼酸ジメチルアニリニウム、テトラキス（ペンタフルオロフェニル）硼酸トリメチルアニリニウム、テトラキス（ペンタフルオロフェニル）硼酸メチルピリジニウム、テトラキス（ペンタフルオロフェニル）硼酸ベンジルピリジニウム、テトラキス（ペンタフルオロフェニル）硼酸メチル（２−シアノピリジニウム）、テトラキス（ペンタフルオロフェニル）硼酸ベンジル（２−シアノピリジニウム）、テトラキス（ペンタフルオロフェニル）硼酸メチル（４−シアノピリジニウム）、テトラキス（ペンタフルオロフェニル）硼酸トリフェニルホスホニウム、テトラキス〔ビス（３，５−ジトリフルオロメチル）フェニル〕硼酸ジメチルアニリニウム、テトラフェニル硼酸フェロセニウム、テトラフェニル硼酸銀、テトラフェニル硼酸トリチル、テトラフェニル硼酸テトラフェニルポルフィリンマンガン、テトラキス（ペンタフルオロフェニル）硼酸フェロセニウム、テトラキス（ペンタフルオロフェニル）硼酸（１，１’−ジメチルフェロセニウム）、テトラキス（ペンタフルオロフェニル）硼酸デカメチルフェロセニウム、テトラキス（ペンタフルオロフェニル）硼酸銀、テトラキス（ペンタフルオロフェニル）硼酸トリチル，テトラキス（ペンタフルオロフェニル）硼酸リチウム、テトラキス（ペンタフルオロフェニル）硼酸ナトリウム、テトラキス（ペンタフルオロフェニル）硼酸テトラフェニルポルフィリンマンガン、テトラフルオロ硼酸銀，ヘキサフルオロ燐酸銀、ヘキサフルオロ砒素酸銀、過塩素酸銀、トリフルオロ酢酸銀、トリフルオロメタンスルホン酸銀等を挙げることができる。
【手続補正６】
【補正対象書類名】明細書
【補正対象項目名】００３７
【補正方法】変更
【補正の内容】
【００３７】
また、鞘成分には、上記エチレン系樹脂以外にも、従来公知の添加剤を配合することができる。添加剤の具体例としては、発泡剤、結晶核剤、耐侯安定剤、紫外線吸収剤、光安定剤、耐熱安定剤、帯電防止剤、離型剤、難燃剤、合成油、ワックス、電気的性質改良剤、スリップ防止剤、アンチブロッキング剤、粘度調整剤、着色防止剤、防曇剤、滑剤、顔料、染料、可塑剤、軟化剤、老化防止剤、塩酸吸収剤、塩素捕捉剤、酸化防止剤、粘着防止剤などが挙げられる。
【手続補正７】
【補正対象書類名】明細書
【補正対象項目名】００３９
【補正方法】変更
【補正の内容】
【００３９】
高融点ポリマーとしては、ポリエチレン及びポリプロピレン等のポリオレフィン等が挙げられる。
有機カルボン酸としては、オクチル酸、パルチミン酸、ラウリン酸、ステアリン酸、ベヘン酸、モンタン酸、１２−ヒドロキシステアリン酸、オレイン酸、イソステアリン酸、リシノール酸等の脂肪酸や安息香酸、ｐ−ｔ−ブチル−安息香酸等の芳香族カルボン酸が挙げられる。有機カルボン酸の金属塩としては、上記有機カルボン酸のＬｉ、Ｃａ、Ｂａ、Ｚｕ、Ｍｇ、Ａｌ、Ｐｂ等の塩やカルボン酸の金属塩である金属石鹸が挙げられ、具体的には安息香酸アルミニウム塩、ｐ−ｔ−ブチル安息香酸アルミニウム塩、アジピン酸ナトリウム、チオフェネカルボン酸ナトリウム、ピローレカルボン酸ナトリウム等が挙げられる。
【手続補正８】
【補正対象書類名】明細書
【補正対象項目名】００４１
【補正方法】変更
【補正の内容】
【００４１】
有機リン酸化合物としては、トリメチルホスフェート、トリエチルホスフェート、トリブチルホスフェート、２−エチルヘキシルホスフェート、ブトキシエチルホスフェート、トリフェニルホスフェート、トリクレジルホスフェート、トリキシレニルホスフェート、クレジルジフェニルホスフェート、２−エチルヘキシルジフェニルホスフェート、クレジルジー２，６−キシレニルホスフェート、レゾルシノールジフェノールホスフェート、各種芳香族縮合リン酸エステル、２−クロロエチルホスフェート、クロロプロピルホスフェート、ジクロロプロピルホスフェート、トリブロモネオペンチルホスフェート、含ハロゲン縮合リン酸、ビス−２−エチルヘキシルホスフェート、ジイソデシルホスフェート、２−メタクリロイルオキシルエチルアシッドホスフェート、ジフェニル−２−メタクリロイルオキシエチルホスフェート、メチルアシッドホスフェート、ブチルアシッドホスフェート、モノイソデシルホスフェート、２−ブチルヘキシルアシッドホスフェート、イソデシルアシッドホスフェート、トリフェニルホスフェート、ジブチルハイドロジェンホスフェート、ポリオキシエチレンラウリルエーテルリン酸、ポリオキシアルキルエーテルリン酸、ポリオキシエチレンアルキルフェニルエーテルリン酸、ポリオキシエチレンジアルキルフェニルエーテルリン酸等が挙げられ、有機リン酸化合物の金属塩としては、上記有機リン酸化合物のＬｉ、Ｃａ、Ｂａ、Ｚｕ、Ｍｇ、Ａｌ、Ｐｂ等の塩が挙げられる。これらの市販品としては、（株）ＡＤＥＫＡ製のアデカスタブＮＡ−１１及びアデカスタブＮＡ−２１等が挙げられる。
【手続補正９】
【補正対象書類名】明細書
【補正対象項目名】００５７
【補正方法】変更
【補正の内容】
【００５７】
〔目付けの計測〕
得られた不織布の５ｃｍ×５ｃｍの重量を測定し、目付け（ｇ／ｍ２）を測定した。
【手続補正１０】
【補正対象書類名】明細書
【補正対象項目名】００７０
【補正方法】変更
【補正の内容】
【００７０】
【表２】
2014177729.tif 000001
【手続補正１１】
【補正対象書類名】明細書
【補正対象項目名】００７１
【補正方法】変更
【補正の内容】
【００７１】
本発明の不織布は、例えば使い捨ておむつ、生理用品、衛生製品、衣料素材、包帯、包装材等の各種繊維製品に好適に用いられる。